シリカ30~60重量、アルミナ15~30重量、チタン酸化物1~15重量、モリブデン又はタングステン酸化物1~15重量、希土類金属酸化物1~15重量及びリン酸化物1~10重量を含む、揮発性セシウム、ストロンチウムおよびヨード化合物を捕集する多孔質フィルター型捕集材。前記希土類金属がランタン、イットリウム、ネオジム、スカンジウム、セリウムからなる群から選ばれる1種又は2種以上からなる、請求項1に記載の揮発性セシウム、ストロンチウムおよびヨード化合物を捕集する多孔質フィルター型捕集材。前記捕集材がシリコン、アルミニウム、チタン、モリブデン又はタングステン、希土類金属のアルキルオキサイドを用いて水熱合成反応で生成する多孔質複合金属酸化物であることを特徴とする、請求項1又は2に記載の揮発性セシウム、ストロンチウムおよびヨード化合物を捕集するフィルター型多孔質捕集材。前記捕集材がハニカム型、セラミックス気泡型、繊維状、ペレットあるいは顆粒状、多孔性球形及び円筒状であることを特徴とする、請求項1~3のいずれか1項に記載の揮発性セシウム、ストロンチウムおよびヨード化合物を捕集するフィルター型多孔質捕集材。前記捕集材が、650~1200°Cの範囲で焼結されることを特徴とする、請求項1~4のいずれか1項に記載の揮発性セシウム、ストロンチウムおよびヨード化合物を捕集するフィルター型多孔質捕集材。シリカ30~60重量、アルミナ15~30重量、チタン酸化物1~15重量、モリブデン又はタングステン酸化物1~15重量、希土類金属酸化物1~15重量及びリン酸化物1~10重量を含むフィルター型多孔質捕集材を用いて、放射性汚染木質バイオマスおよび農業廃棄物の前処理工程およびガス化炉で発生するガス原料および処理液に含まれる揮発性セシウム、ストロンチウムおよびヨード化合物を捕集する方法。前記捕集が、多孔質捕集材を250~650°Cの温度範囲で揮発性セシウム、ストロンチウムおよびヨード化合物と接触させて複合金属酸化物塩の形態で固定化させることで、選択的にセシウム、ストロンチウムおよびヨード化合物を分離捕集することを特徴とする、請求項6に記載の揮発性セシウム、ストロンチウムおよびヨード化合物を捕集する方法。放射性汚染バイオマスを活用するためのシステムであって、負圧環境にある屋内で租粉砕した後に水蒸気改質器でバイオマス粉砕と除染を行い乾燥工程を経て閉鎖型ガス化炉に提供しガス化材とするもので、バイオマス処理時に放射性物質の拡散を抑え、発生するガス原料および処理液に含まれる放射性セシウム、ストロンチウムおよびヨード化合物をシリカ30~60重量、アルミナ15~30重量、チタン酸化物1~15重量、モリブデン又はタングステン酸化物1~15重量、希土類金属酸化物1~15重量及びリン酸化物1~10重量を含む揮発性セシウム、ストロンチウムおよびヨード化合物を捕集する多孔質フィルター型捕集材に吸着させるシステム。本発明の目的は、揮発性セシウム、ストロンチウムおよびヨード化合物を捕集するフィルター型捕集材を提供することにある。また、本発明の他の目的は、バイオマスのガス化炉および前処理工程で発生するガス原料および処理溶液から揮発性セシウム、ストロンチウムおよびヨード化合物を包括的かつ経済的に捕集する方法を提供することにある。本発明者等は、揮発性のセシウム、ストロンチウムおよびヨード化合物を捕集する方法を研究中、シリコン、アルミニウム、チタン、モリブデン又はタングステン、希土類金属のアルキルオキサイドを用いて水熱合成反応で生成する多孔質複合金属酸化物からなるシリカ30~60重量、アルミナ15~30重量、チタン酸化物1~15重量、モリブデン又はタングステン酸化物1~15重量、ランタン、イットリウム、ネオジム、スカンジウムおよびセリウムなどの希土類金属酸化物1~15重量及びリン酸化物1~10重量を含むフィルター型多孔質捕集材を用いてバイオマスのガス化炉および前処理工程で発生するガス原料や処理液より発生する揮発性セシウム、ストロンチウムとヨード化合物を経済的にまた高効率で捕集する分離除去方法を開発して、本発明を完成した。すなわち、本発明は、シリカ30~60重量、アルミナ15~30重量、チタン酸化物1~15重量、モリブデン又はタングステン酸化物1~15重量、希土類金属酸化物1~15重量及びリン酸化物1~10重量を含む、揮発性セシウム、ストロンチウムおよびヨード化合物を捕集する多孔質フィルター型捕集材を提供する。また、本発明は、シリカ30~60重量、アルミナ15~30重量、チタン酸化物1~15重量、モリブデン又はタングステン酸化物1~15重量、希土類金属酸化物1~15重量及びリン酸化物1~10重量を含むフィルター型捕集材を用いてバイオマスのガス化炉および前処理工程で発生するガス原料および処理溶液に含まれる揮発性セシウム、ストロンチウムおよびヨード化合物を包括的にまた経済的に捕集する方法を提供する。さらに、本発明は、放射性汚染バイオマスを活用するためのシステムであって、負圧環境にある屋内で租粉砕した後に水蒸気改質器でバイオマス粉砕と除染を行い乾燥工程を経て閉鎖型ガス化炉に提供しガス化材とするもので、バイオマス処理時に放射性物質の拡散を抑え、発生するガス原料および処理液に含まれる放射性セシウム、ストロンチウムおよびヨード化合物をシリカ30~60重量、アルミナ15~30重量、チタン酸化物1~15重量、モリブデン又はタングステン酸化物1~15重量、希土類金属酸化物1~15重量及びリン酸化物1~10重量を含む揮発性セシウム、ストロンチウムおよびヨード化合物を捕集する多孔質フィルター型捕集材に吸着させるシステムを提供する。本発明による揮発性セシウム、ストロンチウムおよびヨード化合物を捕集するフィルター型捕集材及び捕集する方法は、バイオマスのガス化炉および前処理工程で発生するガス原料および処理溶液中のセシウム、ストロンチウムおよびヨードのみを選択的に分離することで、セシウム、ストロンチウムおよびヨードが捕集されたフィルターのみを処分することができる。後続のガス原料を用いるアルコール合成反応やタービン燃焼発電の安全運転を可能にして、廃フィルターのセシウム、ストロンチウムおよびヨード同位元素の再利用などに用いることができるので、多様な形態の揮発性セシウム、ストロンチウムおよびヨード化合物を分離除去するのに有用である。本発明によれば、放射性汚染バイオマスの前処理改質器およびガス化炉などの閉鎖型工程で発生するガス原料および処理液に含まれる放射性セシウム、ストロンチウムおよびヨード化合物を効率よく化学反応でフィルター型捕集材に含まれるシリカ、アルミナ、チタン酸およびモリブデン酸又はタングステン酸のセシウム塩および希土類金属のヨード化塩など適した形態で放射性セシウム、ストロンチウムおよびヨウ素を分離除去できる。森林バイオマスや稲わらなどの農業廃棄物に付着した放射性セシウムやヨウ素を環境へ飛散しない閉鎖式前処理およびガス化工程で発生するガス原料と処理液から完全に捕集材に反応で捕集し、安全に貯蔵施設へ運搬すること、あるいは放射性核種の再処理工場で放射線消滅に適した形態へ変換すること、より効果的に放射性セシウム、ストロンチウムおよびヨウ素の高密度化、高温安定化、高効率的な分離除去が達成できる。本発明は、揮発性セシウム、ストロンチウムおよびヨード化合物を捕集するフィルター型捕集材を提供する。以下、本発明を詳しく説明する。放射線汚染バイオマスのガス化炉および前処理工程から発生するガス原料および処理溶液に含まれる揮発性セシウム、ストロンチウムおよびヨード化合物を捕集する前記フィルター型捕集材は、シリカ30~60重量、アルミナ15~30重量、チタン酸化物5~15重量、モリブデン酸化物1~15重量、希土類金属酸化物1~15重量及びリン酸化物1~10重量を含む。本発明による前記揮発性セシウム、ストロンチウムおよびヨード化合物を捕集する捕集材は、固体状フィルターの形状で提供することができる。このようなフィルターの形状としては、ハニカム形状、セラミックス気泡型、多孔質性の球形、繊維状、コイル状、布状及び円筒状などの多様な形態で提供することができる。固体状フィルター形状で提供するためには、捕集材の成分が飛散しないようにしなければならず、加工性に優れていることも求められる。前記加工性については、捕集材の構成成分の中でシリカ、アルミナ、チタン酸化物及びモリブデン又はタングステン酸化物の成分が一定量以上含有したものが求められる。フィルター形状で提供される本発明の捕集材は、従来の粉末型捕集材と比較して飛散化により管壁が詰まる現象及び圧力降下などの問題を解決することによって、作業環境を改善する長所があり、それ以外にも、微細な多孔性のフィルター型捕集材を用いることで、粉末型捕集材のチャネリングChanneling問題を解決することが出来る。加えてフィルター型捕集材の加工工程でイソプロピルアミンやトリメチルヘキサデシルアミンなどのテンプレート試薬を用いてゼオライト構造0.5~2nm細孔径:nm=10-9mおよびメソ多孔質構造1~100nm細孔径を付与することによりフィルター型捕集材の表面積を100~500m2/gに増大することで気体/固体接触効率を増加させて揮発性セシウム、ストロンチウムおよびヨード化合物の捕集効率を増加させることができるという利点がある。さらに、本発明による前記フィルター型捕集材は、前記構成元素からなる組成物を650~1200°Cの範囲で焼結させて製造することができる。万一、前記捕集材の焼結温度が650°C未満の場合には、捕集材原料粉末粒子がフィルターに成形された後、熱的活性化過程である焼結過程での焼結温度が低くて、多孔性フィルターの形態を維持することができない問題があり、1200°Cを超過する場合には高温によって原料粉末粒子がガラス質に溶融してフィルター型捕集材の形態や細孔構造が破壊される問題がある。具体的に、本発明による揮発性セシウム、ストロンチウムおよびヨード化合物捕集方法は、上述したフィルター型捕集材を、除去が求められる気体状のセシウム、ストロンチウムおよびヨード化合物が存在する作業場に供給した後、揮発する気体状のセシウム、ストロンチウムおよびヨード化合物と接触させて捕集することによって除去することができる。ここで、捕集するための作業環境の温度は、250~650°Cが好ましい。万一、捕集温度が250°C未満の場合には、気体状セシウム、ストロンチウムおよびヨード化合物と捕集材とが効率的に反応するための熱エネルギーが充足されなくて捕集反応の効率が低下する問題があり、650°Cを超過する場合には、高温の捕集温度によって装置の腐食、安定性及び運転費用などの諸般の問題が発生する問題があるが限定されるものではない。捕集反応においては、前記温度範囲でセシウム、ストロンチウムおよびヨード化合物が選択的に捕集され、ここで、捕集されるセシウム、ストロンチウムおよびヨード化合物は、アルミノシリケート塩CsAlSi2O6、SrAl2Si2O8、タングステンプロンズ塩CsxWO30<X<1、モリブデン酸塩CsSrxMoO30<X<1あるいはリンモリブデン酸Cs3PO4Mo12O363H2Oおよびチタン酸塩Cs2SrTiO3などを生成して化学反応形態で捕捉固定されるがこれに限定されるわけではない。捕集材は、シリカ30~60重量、アルミナ15~30重量、チタン酸化物5~15重量、モリブデン又はタングステン酸化物1~15重量、希土類金属酸化物1~10重量及びリン酸化物1~10重量を含むことによって、セシウム、ストロンチウムおよびヨード化合物を選択的に捕集することができる最適の組成比で構成される。放射性セシウムおよびヨード化合物の捕集容量について以下に例示する。実施例2および5で製造された本願の捕集材は、1kg当り放射性セシウムとヨードをそれぞれ20~50gCs全てがCs137の場合に7000~15000GBq放射線量に相当するおよび15~45gのI全てがI131の場合500~1500GBq放射線量に相当する。ここで1ギガベクレル1GBq=109Bqが捕集できる。比較例としてプルシャンブルー吸着布の例産総研報告2011http://www.asit.go.jp/aist_release/pr2011/pr20110831では1kg捕集材当り3gCsが捕集される1000GBq相当。それゆえ、本願のフィルター型捕集材1kgを使用すると福島川俣地区の50~200kBq/kg汚染木材枯葉を含む文部科学省による放射性物質の分布状況に関する調査報告森林ないにおける放射性物質の移行調査9.2011について少なくとも放射性CsおよびIに汚染された広葉樹木材枯葉含む600~2400tのガス化除染が可能であることから本願の捕集剤の高い性能を有するものとして評価される。セシウムCsおよびストロンチウムSrは金属酸化物Cs2O、SrO、過酸化物CsOOH、SrOOH2、水酸化物CsOH、SrOH2、炭酸塩Cs2CO3、SrCO3あるいは塩化物CsCl、SrCl2の形態で、またヨードはI2、I-、I3-、CH3Iなどの形態で揮発しやすい元素であり、それぞれ金属元素とその酸化物などに化学結合させることで固体として安定化させることができる。捕集除去後の放射性セシウム、ストロンチウムおよびヨウ素を燃料ペレットに成型して消滅処理することを念頭において、再処理施設で放射性セシウム、ストロンチウムとヨウ素を金属化合物と反応させて除去する場合、金属元素に必要な条件は次の3点である。1高密度のセシウム、ストロンチウムおよびヨウ素化合物を固定化し生成すること2高温でも安定なこと3中性子吸収断面積が小さいことの要件である。1の条件は、放射線の消滅効率が捕集材中のセシウム、ストロンチウムおよびヨウ素の捕捉密度に比例することから来る要件であり、金属元素1原子に対してセシウム、ストロンチウム、ストロンチウムおよびヨウ素原子が1~3個結合している化合物を生成する金属元素が望ましい。2の条件は、中性子照射中のセシウムおよびヨウ素化合物の安定性から来る要件であり、軽水炉や高速炉の運転中の冷却材温度300~600°Cにおいても分解、溶融、揮発しない化合物を生成する金属元素が望ましい。3の条件は、中性子照射効率の観点からの制約であり、中性子吸収断面積がセシウム、ストロンチウムおよびヨウ素の断面積より小さい金属元素が望ましい。以上の観点より、揮発性セシウムおよびストロンチウムの捕捉には金属元素としては珪素、アルミニウム、チタン、モリブデン又はタングステンの酸化物と結合してポルサイト、タングステンプロンズ塩、モリブデン酸塩又はリンモリブデン酸およびチタン酸などのセシウム塩およびストロンチウム塩を生成して化学反応で捕捉固定することが好ましい。また、反応効率を向上させるためフィルター捕集材は高表面積である多孔質構造を有する複合金属酸化物であり、バイオマスのガス化炉および前処理工程で発生する排熱を利用して捕集効率を向上すべく250~650°Cに加熱することが好ましい。セシウム、ストロンチウムおよびヨウ素以外のガスおよび処理溶液中の成分硫化物およびヒ素、鉛および窒素含有化合物は、フィルター捕捉材の下部に設置するゼオライトおよび活性炭フィルターにより1ppm以下の濃度に減じた後、後続のガス原料を用いるメタノールあるいはエタノール合成反応装置に供給される。また、必要に応じてガス原料はタービン発電機に導入して燃焼後に環境中へ放出される。さらに、揮発性ヨードに対しては希土類元素、特にランタンLa、イットリウムY、ネオジムNd、スカンジウムSc、セリウムCeなどが望ましく、放射性ヨウ素と化学結合によりMI3Mは希土類元素を生成して安定固定されるとともに、それぞれ適切な消滅処理用燃料の原料となり、消滅処理用燃料の調製が可能となる。また、放射性セシウム、ストロンチウムおよびヨウ素運搬時の飛散を防止できる。加えて、本発明のフィルター型捕集材は、一般に瓦礫材および汚泥土壌などの除染のための多様な形態の前処理工程たとえば400~800°Cでの蒸し焼きあるいは120~250°C、5~20気圧での水蒸気中出爆砕処理で発生するガスあるいは処理液に含まれる揮発性セシウム、ストロンチウムおよびヨード化合物の分離捕捉に応用できる。さらに、原子炉施設から発生されるガスや処理溶液に含まれる比較的揮発性の放射性ストロンチウムやウランの酸化物、ハロゲン化物についても本発明のフィルター型捕集材が250~650°C温度域において化学反応で効率的に捕捉固定することを見出した。これにより瓦礫材および汚泥土壌などの多様な形態の前処理工程や森林木材などの前処理工程およびガス化炉で発生するガスおよび処理液に含まれる揮発性ストロンチウムおよびウラン化合物の分離捕集ができるのでそれらの有効な除染浄化法として応用される。森林バイオマスや稲わらなどの前処理工程およびガス化炉で発生するガスおよび処理溶液中の放射性セシウム、ストロンチウムおよびヨウ素を金属元素と反応させて除去する捕集方法に関して図1により説明する。図1は本発明による基本的な構成を示したものであり、本発明の内容が制限されるのではないここでg、s、o、aはそれぞれ気体、固体、液体有機相、液体水相の形態にあることを示している。。放射性汚染されたバイオマス等は、保管施設内1に運搬され、前処理を行うために粗粉砕機2で10cm以下の寸法に裁断され保管される。裁断時の粉塵あるいは裁断材そのものに付着、吸着して浮遊している気体あるいは裁断物が取り込んだ放射性セシウム、ストロンチウムおよびヨウ素を含む裁断材は、水熱処理機3aに送られ、ボイラー11で作られた200~220°C、2.2MPa前後の加熱水蒸気とモーター3cで回転する撹拌羽3bで粉砕される。その後、水蒸気を徐々に減圧しながら蒸煮し粉砕する。減圧時に出るスチーム排出ガスに含まれる揮発性セシウム、ストロンチウムおよびヨウ素は輸送管14から送られ捕集器6で捕集される。前処理工程で粉砕されたガス化用材はボイラー12から送られた水蒸気により乾燥機4で乾燥され、乾燥後の粉末はドレイン輸送管9から定量供給装置5bを経てガス化炉5aに送られ、ボイラー12で作られた水蒸気をガス化剤としてガス化される。この時、ガス化用材に含まれる揮発性放射性セシウム、ストロンチウムおよびヨウ素は、集気管15を通じて捕集器7で捕集される。また、ガス化炉5aからでる可能性のあるガス化炉内の排出ガス中に含まれる揮発性セシウム、ストロンチウムおよびヨード化合物はすべてガス化炉捕集器8で捕集される。一方、ガス化炉5aから出る灰は灰溜13で集められ処理される。捕集器6、7で捕集された水蒸気は、排水処理ユニット10で復水されボイラー11で再利用される。通常、バイオマスのガス化炉および前処理で発生する気相中のセシウム、ストロンチウムおよびヨウ素は、ガス原料CO、H2、メタンおよびCO2などを含むおよび排出スチームでフィルター捕集材を充填するガス化炉捕集器に導入されて、250~650°Cにおいて固定床式あるいは流動床式でペレット状あるいは顆粒状で接触させる場合あるいはフィルター捕集材を通過させて、揮発性セシウム、ストロンチウムおよびヨード化合物を同時捕集して分離除去を行なう。放射性セシウム、ストロンチウムとヨウ素は捕集処理に適したフィルター式多孔質捕集材と反応させるガス化炉捕集器8で除去する。揮発性セシウムおよびストロンチウムは主としてシリカSiO2、アルミナAl2O3、酸化チタン、酸化モリブデン又は酸化タングステン若しくは酸化リンを含む多孔質の複合金属酸化物のセシウム塩およびストロンチウム塩の形態で、また揮発性ヨード化合物は主として希土類金属酸化物と反応してフィルター捕捉材に捕集されて、例えば、MI3M=La、Y、Sc、Ceの形態で汚染バイオマスの前処理工程およびガス化炉で発生するガス原料およびスチーム排気ガス中から分離除去できる。揮発性セシウム、ストロンチウムおよびヨウ素を複合金属酸化物からなる捕捉材と化合させる反応は気相反応、液相反応、固相反応、気液反応、気固反応、液固反応、いずれの反応によってもよい。反応効率を向上させるためフィルター捕集材は、バイオマスのガス化炉および前処理工程で発生する排熱を利用して例えば250~600°Cで反応することが好ましい。セシウム、ストロンチウムおよびヨウ素以外のガスおよび処理溶液中の成分硫化物およびヒ素、鉛および窒素含有化合物は、フィルター捕捉材で大部分が捕集されるが、さらに必要に応じて下部に設置するゼオライトおよび活性炭フィルターにより1ppm以下の濃度に減じた後、後続のガス原料を用いるメタノールあるいはエタノール合成に供給される。また必要に応じてガス原料はタービン発電機で燃焼後に環境中へ放出される。放射性セシウム、ストロンチウムおよびヨードを捕集する複合金属酸化物を含むフィルター捕集材はそのまま消滅処理用燃料の原料となる。揮発性セシウム、ストロンチウム及びヨード化合物と反応して生成する複合金属酸化物のセシウムあるいはストロンチウム塩および希土類金属酸化物のヨード化塩MI3はそれぞれ分解温度が比較的高温なので、高密度で安定に放射性セシウムおよびヨウ素を保管及び消滅するのに適した形態で、ガス原料および処理溶液中より分離除去できる。以下、本発明を実施例1によってさらに詳しく説明する。但し、下記の実施例は、発明を例示するだけのものあって、本発明の内容が下記の実施例によって制限されるのではない。<実施例1>揮発性セシウム、ストロンチウムおよびヨード化合物の捕集材の製造1テトラエトキシシランC2H5O4Si3200g、トリエトキシアルミニウムEtO3Al586g、トリブトキシチタンBuO3Ti492g、リンモリブデン酸アンモニウム塩2444.4g、酸化セリウムCe2O3185gを均一に混合した後、テンプレート試薬としてトリメチルドデシルアミノクロライド塩45gを加えたエタノール水溶液5L中で70°C、20気圧においてオートクレーブを用いた水熱合成反応を10時間行った。得られたメソ多孔質性粉体をポリビニルアルコール0.5溶液と50:50重量で均質に混合してスラリー溶液を製造した。前記スラリー溶液をハニカム状ポリウレタンスポンジに5回含浸させた後、余剰のスラリーを除去するために噴射乾燥させた。スラリー含浸及び空気噴射を5回反覆した後、120°Cで6時間の乾燥過程を経てフィルターを成形した。成形物内各々の粒子集合体が緻密で強度が高い多孔質性捕集体に製造するために、前記ハニカム状フィルターを800°Cで1時間焼結して、シリカ50重量、アルミナ20重量、酸化チタン8重量、モリブデン酸化物10重量、セリウム酸化物10重量およびリン酸化物2重量を含む揮発性セシウム、ストロンチウムおよびヨードの多孔質性フィルター捕集材A表面積285m2/gを1.2kg製造した。<実施例2>揮発性セシウム、ストロンチムおよびヨード化合物の捕集材の製造2テトラエトキシシランC2H5O4Si3600g、トリエトキシアルミニウムEtO3Al733g、トリブトキシチタンBuO3Ti1155g、ヘキサクロロタングステンWCl6395g、酸化ネオヂムNd2O3336gを均一に混合した後、テンプレート試薬としてトリメチルヘキサデシルアミノクロライド塩42gを加えたエタノール水溶液5L中で60°C、10気圧におけるオートクレーブを用いた水熱合成反応を15時間行った。得られた多孔質性粉体をポリビニルアルコール0.5溶液と50:50重量で均質に混合してスラリー溶液を製造した。前記スラリー溶液をペレット状顆粒として空気噴射下で乾燥過程を経てフィルターを成形した。成形物内各々の粒子集合体が緻密で強度が高い多孔質性捕集体に製造するために、前記ペレット状顆粒を充填したフィルターを800°Cで1時間焼結して、シリカ45重量、アルミナ20重量、酸化チタン15重量、モリブデン酸化物10重量、ネオヂム酸化物10重量を含む揮発性セシウム、ストロンチウムおよびヨードの多孔質性フィルター捕集材B表面積250m2/gを1.5kg製造した。<実施例3>揮発性セシウム、ストロンチウムおよびヨード化合物の捕集11kg杉材葉支枝当りヨウ化セシウムCsI80mg/Lおよび塩化ストロンチウムSrCl2水溶液で汚染したスギ廃材10kgおよび葉支枝5kgを図1に示した捕集工程フローにおいて200°C、20気圧での水蒸気改質前処理装置3を用いて粉体化処理を行った。生成したバイオマス粉体試料5kgを用いて外熱式浮遊型水蒸気ガス化炉5の900°C水蒸気ガス化改質で得られる7.5Nm3の原料ガス52H2、25CO、7メタン、15CO2を前記実施例1で調製したフィルター捕集材A500gからなる捕集器8に導入して600°C、10L/hの流速で揮発性セシウム、ストロンチウムおよびヨードの捕集を3時間行った。前処理装置3で発生する処理液スチームを毎分0.5L流速で前記実施例2において調製したフィルター捕集材B1kgからなる捕集装器6を用いて350°Cで揮発性セシウム、ストロンチウムおよびヨード化合物の分離除去を3時間行った。ガス化炉で生成する原料ガスおよび前処理工程で生成する処理液に含まれる揮発性セシウム、ストロンチウムおよびヨード化合物をそれぞれ捕集材AおよびBを用いて捕集を行った試験での捕集効率の結果を表1に示す。<実施例4>揮発性セシウムおよびヨード化合物の捕集20.2重量比のCeIで汚染した稲わら破砕試料5kg、5~10mm粉体を用いて前処理工程を省き、図1の捕集工程フロー図おいて、直接に外熱式水蒸気ガス化炉5を用いてガス化反応を行った。生成した6.5Nm3の原料ガス48H2、26CO、6メタン、14CO2を前記実施例1のフィルター捕集材A500gからなる捕集器8に導入して450°C、10L/hの流速に設定したことを除き、前記実施例3と同一な方法で揮発性セシウムおよびヨ-ド化合物を捕集した。その捕集効果の結果を表2に示す。<実施例5>揮発性セシウム、ストロンチウムおよびヨード化合物の捕集材の製造3テトラメトキシシランCH3O4Si2702g、トリエトキシアルミニウムEtO3Al847g、トリブトキシチタンBuO3Ti1060g、ヘキサクロロモリブデンMoCl6142g、酸化ランタンLa2O5106gを均一に混合した後、テンプレート試薬としてトリメチルヘキサデシルアミノクロライド塩[CH33C6H13N]Cl45gとトルエン15gを加えたエタノール溶液5L中で70°C、20気圧におけるオートクレーブを用いた水熱合成反応を10時間行った。前記スラリー溶液をポリウレタンスポンジに4回含浸させた後、余剰のスラリーを除去するために空気を噴射させた後、120°Cで6時間の乾燥過程を経て同軸円筒状フィルターを成形した。成形物内各々の粒子集合体が緻密で強度が高い多孔質結晶体に製造するために、前記フィルターを1180°Cで0.5時間焼結して、シリカ50重量、アルミナ25重量、酸化チタン15重量及び酸化モリブデン5重量および酸化ランタン:5wtを含む捕集材C表面積162m2/gを1.6kg製造した。<実施例6>前記の実施例5において図1においてガス化炉5で生成するガス原料に含まれる揮発性セシウムおよびヨードの捕集温度を実施例5で調製された捕集材C500gを用いて250、350および650°Cで行なった。前記実施例3と同一方法で揮発性セシウムおよびヨード化合物を分離回収した。捕集温度の異なる条件での捕集効果の結果を表3に示す。<実施例7>広葉樹葉支枝1kg当り180kBqの放射性セシウムCs137および20kBqの放射性ヨードI131で汚染した葉支枝試料500g:2~5ミリ角に切断破砕を用いて外熱式浮遊型水蒸気ガス化実験炉で850°C水蒸気ガス化反応により得られる1.5Nm3の原料ガス48H2、25CO、8メタン、エチレン5、16CO2を前記実施例1で調製したフィルター捕集材A200gからなる除染装置に導入して650°C、5L/分の流速で原料ガスに含まれる揮発性セシウムおよびヨードの捕集を5時間行った。γ線強度測定は核種対応のミリオンテック社製HDS-GN放射線測定器で行った。その結果、広葉樹葉支枝1kgを用いた本試験でのガス化炉で発生した放射性セシウムおよびヨードはフィルター捕集材Aによりそれぞれ99および98が捕集さることが見出された。<実施例8>セシウム、ストロンチウムおよびヨード化合物を捕集後の捕集材の相分析実施例3において揮発性セシウム、ストロンチウムおよびヨード化合物を捕集後のフィルター捕集材相を分析するために、X線回折分析XRD、島津製作所製を行なった。得られたX線回折ピークの解析により揮発性Cs、Srおよびヨード化合物は相当するアルミノシリケート塩CsAlSi2O6、SrAl2Si2O8およびモリブデンプロンズ塩CsSrxMoO30<X<1、モリブデン酸塩CsSrxMoO30<X<1あるいはリンモリブデン酸Cs3SrPO4Mo12O363H2Oおよびチタン酸塩Cs2SrTiO3およびCeI3などからなる形態で化学反応により捕集されることが示された。